(57)【要約】【課題】管状体の電解研磨において、簡易な方法により、ムラなく均一に電解研磨を達成できる管状体の製造方法を提供する。【解決手段】下記（ａ）工程および（ｂ）工程を少なくとも１回以上含むことを特徴とする管状体の製造方法。（ａ）管状体と電気的に接触するアノード導電性部材によって、管状体の内面を内側から支持して、管状体の外面を電解研磨する工程（ｂ）管状体と電気的に接触するアノード導電性部材によって、管状体の外面を外側から支持して、管状体の内面を電解研磨する工程  但し、前記（ａ）工程と前記（ｂ）工程の少なくともいずれか一方において、アノード導電性部材によって管状体の内面の全周または外面の全周を支持する。【選択図】図３
2019171125.tif 000002
【特許請求の範囲】
【請求項１】
下記（ａ）工程および（ｂ）工程を少なくとも１回以上含むことを特徴とする管状体の製造方法。
（ａ）管状体と電気的に接触するアノード導電性部材によって、管状体の内面を内側から支持して、管状体の外面を電解研磨する工程
（ｂ）管状体と電気的に接触するアノード導電性部材によって、管状体の外面を外側から支持して、管状体の内面を電解研磨する工程
但し、前記（ａ）工程と前記（ｂ）工程の少なくともいずれか一方において、アノード導電性部材によって管状体の内面の全周または外面の全周を支持する。
【請求項２】
前記（ａ）工程と前記（ｂ）工程の少なくともいずれか一方において、前記管状体の内面の全周または外面の全周を支持する前記アノード導電性部材が、単一のアノード導電性部材である請求項１に記載の管状体の製造方法。
【請求項３】
前記管状体と前記アノード導電性部材とが接する電気接点の全面積は、前記管状体の内面積または外面積の５０％以上である請求項１または２に記載の管状体の製造方法。
【請求項４】
前記（ａ）工程で使用するアノード導電性部材と、前記（ｂ）工程で使用するアノード導電性部材の少なくともいずれか一方がパイプ状である請求項１〜３のいずれか一項に記載の管状体の製造方法。
【請求項５】
前記（ａ）工程において、前記管状体の少なくとも一部が基準内径から０．１ｍｍ以上２．０ｍｍ以下拡径した状態で、前記管状体の内面で前記アノード導電性部材と接触している請求項１〜４のいずれか一項に記載の管状体の製造方法。
【請求項６】
前記（ｂ）工程において、前記管状体の少なくとも一部が、基準外径から０．１ｍｍ以上２．０ｍｍ以下縮径した状態で前記管状体の外面で前記アノード導電性部材と接触している請求項１〜５のいずれか一項に記載の管状体の製造方法。
【請求項７】
前記（ａ）工程または前記（ｂ）工程においてカソードを用いており、該カソードは、前記管状体の内面と外面のうち前記アノード導電性部材が接触している面とは逆の面側であって前記管状体から乖離して配置されている請求項１〜６のいずれか一項に記載の管状体の製造方法。
【請求項８】
前記（ａ）工程において、前記カソードは前記管状体の外周面形状に沿って湾曲した形状である請求項７に記載の管状体の製造方法。
【請求項９】
前記（ｂ）工程において、前記カソードは湾曲した形状、棒状、またはパイプ状である請求項７または８に記載の管状体の製造方法。
【請求項１０】
前記（ａ）工程または前記（ｂ）工程において、前記カソードは、メッシュ形状またはパンチング形状を有している請求項７〜９のいずれか一項に記載の管状体の製造方法。
【請求項１１】
前記（ａ）工程において、１の前記カソードによって前記管状体の外周全体を覆う請求項７〜１０のいずれか一項に記載の管状体の製造方法。
【請求項１２】
前記（ａ）工程において、複数の前記カソードによって前記管状体の外周全体を覆う請求項７〜１０のいずれか一項に記載の管状体の製造方法。
【請求項１３】
前記（ａ）工程において、前記カソードは、前記管状体の表面積よりも少なくとも２倍以上の表面積を有している請求項７〜１２のいずれか一項に記載の管状体の製造方法。
【請求項１４】
前記（ｂ）工程において、１の前記カソードによって前記管状体の内周全体を覆う請求項７〜１３のいずれか一項に記載の管状体の製造方法。
【請求項１５】
前記（ｂ）工程において、複数の前記カソードによって前記管状体の内周全体を覆う請求項７〜１３のいずれか一項に記載の管状体の製造方法。
【請求項１６】
前記管状体がステントである請求項１〜１５のいずれか一項に記載の管状体の製造方法。
【発明の詳細な説明】
【技術分野】
【０００１】
本発明は、管状体の製造方法に関する。
【背景技術】
【０００２】
管状体、特に医療用の管状体は、一般に、血管その他の生体内管腔が狭窄あるいは閉塞することにより生じる様々な疾患を治療するための医療用具である。特に、ステントは、狭窄または閉塞部位等の病変部を内側から拡張し、その管腔内径を維持するために、病変部に留置する医療用具である。
【０００３】
ステントに代表される医療用管状体の表面は、非常に平滑であることが求められる。表面が粗いと人体内への移植中、もしくは、移植後において組織を傷つけたり、あるいは過度に刺激することによって、炎症の原因となりうるため、一般的にはステント製造の後工程において、表面を平滑に仕上げる加工が施される。
【０００４】
医療用管状体の表面を加工する方法としては、電解研磨方法が好適に用いられている。
【０００５】
例えば、特許文献１では、複数のアノードをステントの外周を囲むように等間隔で配置して、ステントを回転させ、ステントの内側に中央カソードを配置し、更に、ステントの外周の周りで湾曲外側カソードを用いることにより、ステントの内側表面および外側表面を同時に電解研磨する方法が提案されている。
【０００６】
また、特許文献２では、ステントがローラの回転とともに回転して、アノード・ワイヤとステントとの間の電気接触が連続的に変化する電解研磨方法が提案されている。
【先行技術文献】
【特許文献】
【０００７】
【特許文献１】特表２００３−５２２８４１号公報
【特許文献２】特表２００７−５３３８４５号公報
【発明の概要】
【発明が解決しようとする課題】
【０００８】
特許文献１及び特許文献２の電解研磨方法は、作業者が電解研磨作業中に電解液や電極に触れないため、安全に作業できる方法を提供するものの、複雑な装置が必要であって、そのため均一な電解液の液流が得られにくいという課題があった。更に、ステントを回転させることによって、ステントとアノード導電性部材との電気接点を移動させるが、ステントとアノード導電性部材と電気的に接している実質的な面積は広くないため、電流密度の不均一を生じやすく、電解研磨された表面に研磨が不均一な部分が発生してしまうという課題があった。
【０００９】
本発明は、上記の課題を解決するために、管状体の電解研磨において、簡易な方法及び装置を用いて、ムラを少なく均一に電解研磨を達成できる管状体の製造方法を提供することにある。
【課題を解決するための手段】
【００１０】
本発明者は、上記の課題解決のために鋭意検討を行った結果、本発明を完成するに至った。すなわち本発明は、下記[１]〜[８]の管状体の製造方法を提供する。
[１]下記（ａ）工程および（ｂ）工程を少なくとも１回以上含むことを特徴とする管状体の製造方法。
（ａ）管状体と電気的に接触するアノード導電性部材によって、管状体の内面を内側から支持して、管状体の外面を電解研磨する工程
（ｂ）管状体と電気的に接触するアノード導電性部材によって、管状体の外面を外側から支持して、管状体の内面を電解研磨する工程
[２]前記（ａ）工程において、管状体の少なくとも一部が、基準内径から０．１ｍｍ以上２．０ｍｍ以下拡径した状態で管状体の内面でアノード導電部材と接触していることを特徴とする[１]に記載の管状体の製造方法。
[３]前記（ｂ）工程において、管状体の少なくとも一部が、基準外径から０．１ｍｍ以上２．０ｍｍ以下縮径した状態で管状体の外面でアノード導電部材と接触していることを特徴とする[１]に記載の管状体の製造方法。
[４]前記（ｂ）工程の回数が前記（ａ）工程の回数より少ないことを特徴とする[１]〜[３]のいずれかに記載の管状体の製造方法。
[５]前記（ａ）工程と前記（ｂ）工程を順次行うこと１回以上繰り返すことを特徴とする[１]〜[４]のいずれかに記載の管状体の製造方法。
[６]（ｂ）工程の１回の電解研磨時間が（ａ）工程の１回の電解研磨時間よりも短いことを特徴とする[５]に記載の管状体の製造方法。
[７]前記（ａ）工程において、１０秒以上６０秒以下の範囲で電圧を供給し電解研磨し、前記（ｂ）工程において、３秒以上１０秒以下の範囲で電圧を供給して電解研磨する工程を含むことを特徴とする[６]に記載の管状体の製造方法。
[８]前記管状体がステントである[１]〜[７]のいずれかに記載の医療用管状体の製造方法。
【発明の効果】
【００１１】
本発明によれば、簡易な方法及び装置を用いて、ムラなく均一に電解研磨を施すことができるため、平滑性に優れる管状体を製造することができる。
【図面の簡単な説明】
【００１２】
【図１】従来の一般的な電解研磨方法を示す概略図である。
【図２】本発明の実施の一形態である電解研磨方法を示す概略図である。
【図３】図２の切断面Ａ―Ａ’における断面図である。
【図４】本発明の実施の一形態である電解研磨方法を示す概略図である。
【図５】図４の切断面Ｂ−Ｂ’における断面図である。
【発明を実施するための形態】
【００１３】
本発明の管状体の製造方法は、アノード導電性部材を管状体の内面と接触させて管状体を支持しつつ外面を電解研磨する工程と、アノード導電性部材を管状体の外面と接触させて管状体を支持しつつ管状体の内面を電解研磨する工程を各々１回以上含んでいる製造方法である。
【００１４】
このように、管状体の内面と外面を別々に研磨することによって、均一な電流密度分布下で研磨処理できるため、平滑性の優れた管状体を製造することができる。
【００１５】
尚、本発明では、内面を研磨する工程と外面を研磨する工程を各々１回以上含んでいれば良く、内面を先に研磨してもよいし、外面を先に研磨してもよい。また、外面あるいは内面のいずれかを複数回連続的に研磨した後に、他面を研磨してもよい。
【００１６】
以下に、本発明に係る管状体の製造方法として、管状体としてステントを例として実施の一形態について図を参照しながら詳細に説明するが、本発明はこれらに限定されるものではない。
【００１７】
＜管状体＞
管状体、特に医療用の管状体には、例えば、（イ）１本の線状の金属もしくは高分子材料からなるコイル状のタイプ、（ロ）金属チューブをレーザーなどによって切り抜き加工したタイプ、（ハ）線状の部材をレーザーなどで溶接して組み立てたタイプ、（ニ）複数の線状金属を織って作ったタイプ等がある。
本発明に係る医療用管状体（以下、管状体と称することがある。）としては、例えば、体内管腔構造に挿入される大きさである第１の径から、管状体の外表面の少なくとも一部が血管壁に接触する第２の径まで拡径する管状体が挙げられる。特に、血管、尿管、胆管等の体内管腔構造の形成術に用いられる医療用管状体としては、ステントを好ましく用いることが出来る。
【００１８】
ステントに用いられる材料としては、拡径、縮径などの変形時や留置時に耐えうる材料であれば特に限定されないが、医療用ステンレスである３１６Ｌステンレス、タンタル、Ｃｏ−Ｃｒ（コバルトクロム）合金、Ｎｉ−Ｔｉ（ニッケルチタン）合金等を好ましく用いることができる。
【００１９】
金属製のステントを製造する方法としては、チューブ状材料をレーザーで網目状に切り抜き加工した後、電解研磨を行う方法を好ましく用いることができる。
【００２０】
電解研磨は、ステントの屈曲した線状部分であるストラット部分のレーザー加工、あるいはレーザー加工後の熱処理等により生成した表面酸化皮膜の除去や、ストラットの断面の鋭利なエッジの丸め（ラウンド形状）加工等を目的として行われる。電解研磨は、金属溶出の低減、疲労特性の向上、清潔性の向上等の様々な目的のために特に最終の仕上げの工程として施されることが好ましい。
【００２１】
＜アノード導電性部材＞
アノード導電性部材１３の材料としては、十分な導電性を有していれば特に限定されないが、例えば、ステンレス鋼、チタン、銅、アルミニウム、白金、金等の金属あるいはそれらの合金を挙げることができる。
【００２２】
アノード導電性部材１３の形状は、ステント１４の内面もしくは外面を支持可能であれば、例えば、板状、芯状、棒状、またはワイヤ状であってもよいし、図３及び図５で示したパイプ状の構造でもよい。電気接点１８の面積を大きくとることができる点で、パイプ状のアノード導電性部材を好ましく用いることが出来る。
【００２３】
＜カソード＞
カソード１６の材料としては、十分な導電性を有していれば特に限定されないが、例えば、ステンレス鋼、チタン、銅、アルミニウム、白金、金等の金属あるいはそれらの合金を挙げることができる。
【００２４】
カソード１６の形状としては、ステント１４が電解研磨可能であれば特に限定されないが、例えば、板状、芯状、棒状、ワイヤ状等を挙げる事ができ、カソード１６の表面積を大きくとるために、また電解研磨時に発生した気泡、温度変化や液中イオンの濃度勾配を避ける目的で、カソード１６にメッシュ形状やパンチング形状を形成させてもよい。
【００２５】
＜電解研磨方法＞
図１には、ステントに電極を接触させて電解研磨する従来の一般的なステントの電解研磨方法を示している。
【００２６】
電解研磨は、電解液槽１５に貯留された電解液１７中において、導電性ワイヤ１２ａで電源１１のプラス極と接続されたアノード導電性部材１３が被研磨物であるステント１４に接している。また、導電性ワイヤ１２ｂで電源１１のマイナス極と接続されたカソード１６がステント１４から乖離して設置される。このような配置状態において、アノード導電性部材１３とカソード１６との間に電圧が印加されると、アノードとして作用するステント１４において表面の金属元素が電解液１７中に溶解する。これにより、ステントは、電解研磨され、表面が平滑になりに光沢を生じさせることができる。
【００２７】
しかしながら、従来の一般的な電解研磨方法では、ステント１４とアノード導電性部材１３との電気接点１８の領域は研磨されず、また、液槽内において電気接点周辺領域は、他の領域と比べて電流密度が大きく増大するため、液槽内の電流密度が不均一となり、その結果、研磨不均一（研磨ムラ）が発生してしまう傾向があった。
【００２８】
図２〜図５は、本発明の実施の一形態の概略図及び断面図を示したものである。
図２、図３には、本発明の（ａ）工程であるステント１４の内面にアノード導電性部材１３を接触させた状態でステント１４の外面を電解研磨する工程を示している。
【００２９】
一方、図４、図５には、本発明の（ｂ）工程であるステント１４の外面にアノード導電性部材１３を接触させた状態でステント１４の内面を電解研磨する工程を示している。
前記（ａ）工程及び（ｂ）工程を各々１回以上含むように電解研磨を実施することで、ステント１４の外面及び内面ともにムラ無く均一に電解研磨を行うことが出来る。
【００３０】
尚、（ａ）工程を先に行ってもよいし、（ｂ）工程を先に行ってもよい。また、（ａ）工程あるいは（ｂ）工程のいずれか一方を複数回連続的に行った後に、他方の工程を行うこともできる。
【００３１】
本発明の製造方法においては、表面の平滑性に優れる点や均一な寸法のステントが得られやすい点で、ステント１４とアノード導電性部材１３とが接する電気接点１８の全面積は、ステント１４の内面積もしくは外面積の少なくとも５０％以上で接していることが好ましい。電気接点１８の面積を十分に大きくとることで、ステント１４周辺において均一な電解液の電流密度を得られやすい。
【００３２】
電解研磨中にステント１４を塑性変形や破断を生じさせることなく固定しやすく、電流密度の局所ムラも生じにくいという観点で、（ａ）工程においては、アノード導電性部材１３とステント１４を接触させる際に、ステント１４の少なくとも一部を、基準内径から拡径した状態で接触させることが好ましく、同様に（ｂ）工程においては、ステント１４の少なくとも一部を、基準外径から縮径した状態で接触させることが好ましい。
【００３３】
特に、安定的にステントを固定させやすく、平滑な研磨面が得られやすい点で、０．１ｍｍ以上２．０ｍｍ以下拡径あるいは縮径した状態で接触していることが好まく、０．５ｍｍ以上１．０ｍｍ以下拡径あるいは縮径した状態で接触させることが特に好ましい。
【００３４】
ステント１４をアノード導電性部材１３で押圧することで、接触がより強固になり、電流がより流れやすくなることで、電気接点１８周辺領域の電流密度が均一になりやすく、ステント１４周辺の電解液の電流密度を均一にしやすいため、研磨ムラの少ない優れた平滑性を有する研磨面や、ムラの少ない均一な寸法のステントを得ることができる。
【００３５】
一般的な冠状動脈及び／又は血管内ステントは、長さ約７〜約２００ｍｍ、直径約１〜約１２ｍｍの範囲で設計され得るが、前記範囲外のサイズのステント１４であっても、本発明は拡径もしくは縮径された状態となる様にアノード導電性部材１３に接触させることが好ましい。
【００３６】
尚、本発明における基準内径または基準外径とは、医療用管状体の製造における電解研磨前の管状体の内面の直径（以下、内径と称することがある。）、または、管状体の外面の直径（以下、外径と称することがある。）を示す。
【００３７】
カソード１６は、電解研磨の際、ステント１４とアノード導電性部材１３との接触している面に対し、逆の面側にステント１４から乖離して配置される。例えば、（ａ）工程において、カソード１６はステント１４の外周の周囲を囲むようにステント１４から乖離して配置される。
【００３８】
更に、ステント１４に連続的に一定の電場を与えやすい点で、カソード１６はステント１４との距離（以下、電極間距離と称することがある。）が一定となるようにステント１６の外周面の形状と同様に湾曲した形状を有していることが好ましい。
【００３９】
（ａ）工程において、ステント１４とカソード１６の電極間距離は、電解研磨時に発生した気泡、温度変化や液中イオンの濃度勾配等の影響を受けにくく平滑な処理表面が得られやすい点、電極同士の接触を防止する点、あるいは、単位時間当たりの電解研磨における研磨量をコントロールしやすい点などから、下限は１０ｍｍ以上が好ましく、２０ｍｍ以上がより好ましく、３０ｍｍ以上が特に好ましく、上限は１００ｍｍ以下が好ましく、９０ｍｍ以下がより好ましく、８０ｍｍ以下が特に好ましい。
（ａ）工程において、カソード１６の個数は特に限定されないが、ステント１４の全周を覆うように１つで構成されてもよいし、分割されて構成されていてもよい。
（ａ）工程において、カソード１６の表面積は電子授受の観点から、ステント１４の表面積に対して少なくとも２倍以上の表面積を有していることが好ましい。
【００４０】
（ｂ）工程において、カソード１６はステント１４の内周の中央付近にステント１４から乖離して配置されていることが好ましい。
更に、ステント１４に連続的に一定の電場を与えやすい点で、カソード１６は、ステント１４との電極間距離が一定となるように湾曲した形状、もしくは、棒状やパイプ状の形状を有していることが好ましい。
【００４１】
尚、（ｂ）工程において、ステント１４とカソード１６の電極間距離は、電極同士の接触を起こさない程度に長くしておくことが好ましい。
（ｂ）工程において、カソード１６の個数は特に限定されないが、ステント１４の内面に取り囲まれるように１つで構成されてもよいし、分割されて構成されていてもよい。
【００４２】
液槽１５は、電解液１７を貯留する。電解液１７は、特に限定されるものではなく、例えば、Ｎｉ−Ｔｉ（ニッケルチタン）合金の場合、公知のアルコール系または硫酸系の水溶液が挙げられる。なお、液槽１５は、電解液１７によって腐食等しない材料で形成されることが好ましい。また、電解研磨中は、電解研磨時に発生する気泡の分散や、温度変化や液中イオンの濃度勾配を抑制出来る点で、マグネチックスターラーや循環ポンプ等によって電解液１７を撹拌することが好ましい。またそれとは別に、もしくは、共働させて、アノード導電性部材１３自身に回転や揺動等の動作をさせることで、電解液１７を撹拌してもよい。
【００４３】
電圧がアノードを構成するアノード導電性部材１３とステント１４及びカソード１６に印可されて、ステント１４を所望の滑らかさに電解研磨することができる。
尚、本発明における電解研磨時間とは、アノード導電性部材１３をステント１４に接触させて電圧を印可している時間である。
【００４４】
電解研磨の好ましい電圧値は、平滑な表面が得られれば特に限定されないが、使用する金属材料、電解液に適した電圧値を選択すれば良いが、例えば、Ｎｉ−Ｔｉ（ニッケルチタン）合金の場合、１０〜３０Ｖの範囲が好ましい。
【００４５】
尚、電解研磨の回数は、平滑な表面が得られれば特に限定されないが、（ａ）工程および（ｂ）工程を合計２〜３０回繰り返すことが好ましい。
【００４６】
一般的な冠状動脈及び／又は血管内ステントは、直径約１〜約１２ｍｍの範囲で設計され得ることから、カソード１６とステント１４の電極間距離は、（ａ）工程よりも（ｂ）工程において限定されるために実質的に小さくなることが多く、電解研磨時に発生した気泡を拡散させやすい、温度変化や液中イオンの濃度勾配を抑制させやすい点で、電解研磨回数は、（ａ）工程よりも（ｂ）工程のほうが少ないことが好ましい。
【００４７】
また、ステント１４の外面と内面の表面性ならびに寸法形状を保つ点で、（ａ）工程と（ｂ）工程を順次経て行うことを１回以上繰り返すことが好ましい。
【００４８】
（ａ）工程と（ｂ）工程を順次行うことを１回以上繰り返す場合は、上述したように、カソード１６とステント１４の電極間距離は、（ａ）工程よりも（ｂ）工程において限定されるために実質的に小さくなることが多いため、電解研磨時に発生した気泡を拡散させやすい、温度変化や液中イオンの濃度勾配を抑制させやすい点で、（ａ）工程の１回の電解研磨時間よりも（ｂ）工程の１回の電解研磨時間ほうが短いことが好ましい。
【００４９】
電圧を印可する時間、即ち、電解研磨時間としては、（ａ）工程においては、１回の電解研磨時間の下限が１０秒以上であることが好ましく、２０秒以上であることが特に好ましい、また上限は６０秒以内が好ましく、４０秒以内が特に好ましい。
【００５０】
（ｂ）工程の１回の電解研磨時間としては、下限が３秒以上であることが好ましく、５秒以上であることが特に好ましい。また上限は１０秒以下が好ましく、８秒以下が特に好ましい。
【００５１】
（ａ）工程あるいは（ｂ）工程の工程ごとにステント１４を電解液１７から取り出し、アルコール、水、硝酸、またはそれらを組み合わせた溶液でステント１４を洗浄することもできる。
電解研磨を数回繰り返し、最終的には、超音波浴中に室温で１〜３０分間浸漬して洗浄するのが好ましい。
【００５２】
本発明の管状体の製造方法は、簡便に平滑な表面が得られやすいため、医療用の管状体に好ましく用いることが出来る。
【００５３】
以上のように、本発明の実施の形態にかかるステントの製造方法について具体例を用いて説明したが、本発明は上記実施の形態によって制限を受けるものでなく、前・後記の主旨に適合し得る範囲で変更を加えて実施することも可能であり、それらはいずれも本発明の技術的範囲に包含される。
【実施例】
【００５４】
以下、実施例および比較例に基づいて本発明をより具体的に説明する。
（実施例１）
外径が８．０ｍｍで内径が７．６ｍｍのニッケルチタン合金製のステント１４を用意した。
（ａ）工程
ステント１４を外径が８．０ｍｍのパイプ状のＳＵＳ３０４製のアノード導電性部材１３に対してステント１４が拡径（＋０．４ｍｍの拡径）するように挿通して、アノード導電性部材１３の外面に対してステント１４の内面の全面（ステントの内面積の１００％）と接触させて固定した。
【００５５】
電解液槽１５内には、市販されているＴｉ合金用の電解研磨溶液である電解液１７を貯留し、ステント１４との電極間距離が等距離（４５ｍｍ〜５５ｍｍ）になるように湾曲形状のＳＵＳ３０４製のカソード１６を設置した。（なお、この電解液１７の推奨電圧は２０Ｖである。）
電圧２０Ｖで３０秒間、電解液１７に対して電力供給し、この電解液１７にステント１４が浸されることで、ステント１４の外表面の電解研磨が行われた。電力供給完了後、ステント１４を水で洗浄して乾燥させ、ステント１４とアノード導電性部材の電気接点１８を変更する。
【００５６】
（ｂ）工程
ステント１４を内径が７．６ｍｍのパイプ状のＳＵＳ３０４製のアノード導電性部材１３に対してステント１４が縮径（−０．４ｍｍの縮径）するように挿通して、アノード導電性部材１３の内面に対してステント１４の外面の全面（ステント外面積の１００％）と接触させて固定した。
【００５７】
電解液槽１５内には、市販されているＴｉ合金用の電解研磨溶液である電解液１７を貯留し、ステント１４との電極間距離が等距離（３ｍｍ〜４ｍｍ）になるように棒状のＳＵＳ３０４製のカソード１６を設置した。（なお、この電解液１７の推奨電圧は２０Ｖである。）
電圧２０Ｖで５秒間、電解液１７に対して電力供給し、この電解液１７にステント１４が浸されることで、ステント１４の内表面の電解研磨が行われた。電力供給完了後、ステント１４を水で洗浄して乾燥させ、ステント１４とアノード導電性部材の電気接点１８を変更する。
【００５８】
この後、（ａ）の工程を３回連続して実施した後、（ｂ）の工程と（ａ）の工程を各々３回ずつ交互に実施した。
【００５９】
（比較例１）
外径が８．０ｍｍで内径が７．６ｍｍのニッケルチタン合金製のステント１４を用意した。
（ａ）工程
ステント１４をクリップ形状のＳＵＳ３０４製のアノード導電性部材１３で固定した（ステントの内面の全面積の５％で接触）以外は、実施例１の（ａ）工程と同様の方法で、８回連続して繰り返し実施した。
【００６０】
（比較例２）
外径が８．０ｍｍで内径が７．６ｍｍのニッケルチタン合金製のステント１４を用意した。
実施例１の（ａ）工程のみ、８回連続して繰り返し実施した。
【００６１】
（比較例３）
外径が８．０ｍｍで内径が７．６ｍｍのニッケルチタン合金製のステント１４を用意した。
実施例１の（ｂ）工程のみ、８回連続して繰り返し実施した。
【００６２】
（結果）
実施例１、ならびに、比較例１〜３の電解研磨方法の結果、いずれの例においても電解研磨は行えた。特に、実施例１では、外面も内面もステント１４の表面が均一に光沢を示すまで研磨できた。
【００６３】
一方、比較例１では、ステント１４の外面も内面も表面は電解研磨を行えているものの、内面は外面に比べて研磨面にバリが残っており、ステント１４の外面と内面に研磨ムラが見られた。
【００６４】
比較例２では、ステント１４の外面の電解研磨は行えているものの、内面は外面に比べて研磨面にバリが残っており、ステント１４の外面と内面に研磨ムラが見られた。
【００６５】
比較例３では、ステント１４の内面の電解研磨は行えているものの、外面は内面に比べて研磨面にバリが残っており、ステント１４の外面と内面に研磨ムラが見られた。
【００６６】
このことから、本発明の電解研磨方法は、簡易な方法により、ムラなく均一に電解研磨を達成できることがわかる。
【符号の説明】
【００６７】
１１            電源
１２ａ、１２ｂ  導電性ワイヤ
１３            アノード導電性部材
１４            ステント
１５            電解液槽
１６            カソード
１７            電解液
１８            電気接点
【図１】
2019171125.tif 000003
【図２】
2019171125.tif 000004
【図３】
2019171125.tif 000005
【図４】
2019171125.tif 000006
【図５】
2019171125.tif 000007